КАТАЛИЗАТОР И СПОСОБ ГИДРООЧИСТКИ

1. Способ получения катализатора, включающий следующие стадии:
i) смешение предшественника глинозема с выгораемыми углеродсодержащими волокнами с диаметром в интервале от 0,5 до 50 мкм и длиной не более 1000 мкм в количестве в интервале от 20 до 40 мас.% в рсчете на общую массу сухой смеси;
ii) добавление азотной кислоты и воды с образованием экструдируемой массы;
iii) экструдирование смеси с образованием формованных частиц;
iv) сушка формованных частиц;
v) нагревание частиц в атмосфере, содержащей не более 5 об.% кислорода, при температуре в интервале от 350 до 600°C; и затем
vi) нагревание частиц в газовой смеси, содержащей, по меньшей мере, 12 об.% кислорода, при температуре в интервале от 450 до 600°C.
2. Способ по п.1, в котором, по меньшей мере, одно соединение металла, выбранное из соединений металлов группы 6 и соединений металлов группы 8, 9 или 10, также смешивается с предшественником глинозема и выгораемыми углеродсодержащими волокнами.
3. Способ по п.2, в котором металл группы 6 выбран из молибдена или вольфрама.
4. Способ по п.2, в котором металл группы 8, 9 или 10 выбран из никеля или кобальта.
5. Способ по любому из пп.1-4, в котором предшественником глинозема является псевдобемит.
6. Способ по п.1 или 2, в котором выгораемыми углеродсодержащими волокнами являются волокна хлопковой целлюлозы.
7. Способ по п.1 или 2, в котором волокна добавляют в количестве в интервале от 20 до 30 мас.%, предпочтительно, 20-25 мас.%, по отношению к общей массе сухой смеси.
8. Способ по п.1 или 2, в котором атмосфера на стадии v) содержит азот.
9. Способ по п.1 или 2, в котором частицы на стадии v) нагревают при температуре в интервале от 350 до 450°C.
10. Способ по п.1 или 2, в котором частицы на стадии vi) нагревают в газовой смеси, содержащей воздух, при температуре в интервале от 450 до 500°C.
11. Катализатор, содержащий глинозем и, по меньшей мере, один металл, выбранный из группы, состоящей из металлов группы 6 и металлов группы 8, 9 или 10, где данный катализатор имеет:
3
i) общий объем пор, по меньшей мере, 0,40 см/г;
3
ii) объем пор, по меньшей мере, 0,15 см/г в порах, имеющих диаметр в интервале от 3 до 10 нм;
3
iii) объем пор, по меньшей мере, 0,25 см/г в порах, имеющих диаметр в интервале от 100 до 5000 нм; и
2
iv) площадь поверхности в интервале от 50 до 350 м/г,
причем объем пор определяется интрузионной ртутной порозиметрией согласно DIN 6613, а площадь поверхности определяется по методу БЭТ.
3
12. Катализатор по п.11, в котором объем пор составляет, по меньшей мере, 0,20 см/г в порах, имеющих диаметр в интервале от 250 до 5000 нм.
13. Способ деметаллизации углеводородной фракции, который включает взаимодействие углеводородной фракции с катализатором по п.11 или 12 или с катализатором, полученным способом по любому из пп.1-10.